(57)【要約】  電子写真感光体コーティングのためのポリカーボネート組成物であって、前記ポリカーボネートは、１から１００モル％の式（Ｉ）の第一単位、及び０から９９モル％の式（Ｉ）の１つ以上の第二単位を含み、前記ポリカーボネートは、少なくとも５０，０００ｇ／モルの重量平均分子量及び１から５の多分散度を有する、ポリカーボネート組成物。
2015510008.tif 000002
【特許請求の範囲】
【請求項１】
電子写真感光体コーティングのためのポリカーボネート組成物であって、前記ポリカーボネートは、１から１００モル％の以下の式：
【化１】
2015510008.tif 000022
（式中、Ｒａ及びＲｂは、それぞれ独立に、ハロゲン又はＣ１〜６アルキルであり、ｐ及びｑは、それぞれ独立に、０から４であり、ここでｐとｑのうちの少なくとも１つは１から４であり、
Ｘａは、Ｃ５〜１８シクロアルキリデン又は式−Ｃ（Ｒｃ）（Ｒｄ）−のＣ７〜２５アルキリデンであり、
式中、Ｒｃ及びＲｄは、それぞれ独立に、水素、Ｃ１〜１２アルキル、Ｃ３〜１２シクロアルキル、Ｃ７〜１２アリールアルキル、Ｃ１〜１２ヘテロアルキル、又は環状Ｃ７〜１２ヘテロアリールアルキルであり、ただしＲｃとＲｄのうちの少なくとも１つはＣ６〜１６シクロアルキルである）
の第一単位、及び
０から９９モル％の以下の式：
【化２】
2015510008.tif 000023
（式中、Ｒｅ及びＲｆは、それぞれ独立に、ハロゲン又はＣ１〜１２アルキル基であり、ｒ及びｓは、それぞれ独立に、０から４であり、
Ｘｂは、単結合、−Ｏ−、−Ｓ−、−Ｓ（Ｏ）−、−Ｓ（Ｏ）２−、−Ｃ（Ｏ）−、又は式−Ｃ（Ｒｇ）（Ｒｈ）−のＣ４〜２５アルキリデン（式中、Ｒｇ及びＲｈは、それぞれ独立に、水素、Ｃ１〜１２アルキル、Ｃ７〜１２アリールアルキル、Ｃ１〜１２ヘテロアルキル、又は環状Ｃ７〜１２ヘテロアリールアルキルである）、或いは式−Ｃ（＝Ｒｉ）−の基（式中、Ｒｉは、二価のＣ１〜１２炭化水素基である）である｝
の第一単位と異なる１つ以上の第二単位を含み、
前記ポリカーボネートは、少なくとも５０，０００ｇ／モルの重量平均分子量及び１から５の多分散度を有する、ポリカーボネート組成物。
【請求項２】
前記第一単位が、以下の式：
【化３】
2015510008.tif 000024
である、請求項１に記載のポリカーボネート組成物。
【請求項３】
前記ポリカーボネートが、２質量％未満の、ゲル浸透クロマトグラフィーによって測定される１，０００ｇ／モル未満の分子量を有する化学種を含む、請求項１又は２に記載のポリカーボネート組成物。
【請求項４】
ポリカーボネート組成物の質量部に基づいて２ｐｐｍ（質量）未満の塩化物イオン、及びポリカーボネート組成物の質量部に基づいて１ｐｐｍ（質量）未満の窒素含有化合物を含む、請求項１〜３のいずれか一項に記載のポリカーボネート組成物。
【請求項５】
前記ポリカーボネート組成物から形成されるフィルムが、ＡＳＴＭ  Ｄ３３６３−９２鉛筆硬度試験に従って測定して、少なくともＨＢの耐擦傷性を有する、請求項１〜４のいずれか一項に記載のポリカーボネート組成物。
【請求項６】
前記ポリカーボネートの重量平均分子量が、５０，０００から１５０，０００ｇ／モルである、請求項１〜５のいずれか一項に記載のポリカーボネート組成物。
【請求項７】
前記ポリカーボネートの重量平均分子量が、６０，０００から１００，０００ｇ／モルである、請求項６に記載のポリカーボネート組成物。
【請求項８】
前記ポリカーボネートの重量平均分子量が、７０，０００から８５，０００ｇ／モルである、請求項６に記載のポリカーボネート組成物。
【請求項９】
前記ポリカーボネートが、１．５から４．２の多分散度を有する、請求項１〜８のいずれか一項に記載のポリカーボネート組成物。
【請求項１０】
前記ポリカーボネートが、１．５から３．５の多分散度を有する、請求項１〜９のいずれか一項に記載のポリカーボネート組成物。
【請求項１１】
前記ポリカーボネートが、１質量％未満の１０００ｇ／モル未満の分子量を有する化学種を含む、請求項１〜１０のいずれか一項に記載のポリカーボネート組成物。
【請求項１２】
前記ポリカーボネートが、２０から１００モル％の前記第一単位を含む、請求項１〜１１のいずれか一項に記載のポリカーボネート組成物。
【請求項１３】
第二のモノマーが、ビスフェノールＡから誘導される、請求項１〜１２のいずれか一項に記載のポリカーボネート組成物。
【請求項１４】
電子写真感光体コーティングのためのポリカーボネート組成物であって、前記ポリカーボネートは、４０から１００モル％の以下の式：
【化４】
2015510008.tif 000025
の第一の単位、及び０から６０モル％のビスフェノールＡから誘導されるカーボネート単位を含み、
６０，０００から１００，０００ｇ／モルの重量平均分子量、１．５から４．２の多分散度、２質量％未満の１０００ｇ／モル未満の分子量を有する化学種、ポリカーボネート組成物の質量部に基づいて２ｐｐｍ（質量）未満の塩化物イオン、ポリカーボネート組成物の質量部に基づいて１ｐｐｍ（質量）未満の窒素含有化合物を有し、
ポリカーボネート組成物から形成されたフィルムが、ＡＳＴＭ  Ｄ３３６３−９２に従って測定して、Ｈ以上の耐擦傷性を有する、ポリカーボネート組成物。
【請求項１５】
請求項１〜１４のいずれか一項に記載のポリカーボネート組成物、及び
ポリカーボネート組成物を溶解させるために有効な非プロトン性の揮発性有機溶媒
を含み、溶解されたポリカーボネート組成物の濃度が、４週間以上一定のままである、電子写真感光体をコーティングするためのコーティング組成物。
【請求項１６】
前記非プロトン性の揮発性有機溶媒が、ジクロロメタン及びテトラヒドロフランから選択される、請求項１５に記載のコーティング組成物。
【請求項１７】
前記ポリカーボネートが、５から５０質量／体積％の量で溶液中に存在する、請求項１５又は１６に記載のコーティング組成物。
【請求項１８】
電荷輸送物質及び請求項１〜１４のいずれか一項に記載のポリカーボネート組成物を含む電荷輸送層を含む、電子写真感光体。
【請求項１９】
電荷発生層の表面を、請求項１５〜１７のいずれか一項に記載のコーティング組成物及び電荷輸送物質を含む電荷輸送溶液と接触させる工程；並びに
溶媒を除去する工程
を含む、電子写真感光体を製造するための方法。
【請求項２０】
電子写真感光体の導電性基板を、請求項１５〜１７のいずれか一項に記載のコーティング組成物、電荷輸送物質、及び電荷発生物質を含む電荷輸送溶液を含む組成物と接触させる工程；並びに
溶媒を除去する工程
を含む、電子写真感光体を製造するための方法。
【請求項２１】
請求項１〜１４のいずれか一項に規定するポリカーボネート及び有機溶媒を含む溶液を、前記ポリカーボネートを沈殿させるために有効な貧溶媒と接触させる工程、並びに
沈殿した前記ポリカーボネートを分離して、少なくとも５０，０００ｇ／モルの重量平均分子量及び１．５から４．２の多分散度を有する分離されたポリカーボネート組成物を提供する工程
を含む、電子写真感光体コーティングのためのポリカーボネート組成物の多分散度を低減する方法。
【請求項２２】
単離された前記ポリカーボネートが、２質量％未満の、ゲル浸透クロマトグラフィーによって測定して１，０００ｇ／モル未満の分子量を有する化学種を含む、請求項２１に記載の方法。
【請求項２３】
単離された前記ポリカーボネートが、
ポリカーボネート組成物の質量部に基づいて２ｐｐｍ（質量）未満の塩化物イオン、及び
ポリカーボネート組成物の質量部に基づいて１ｐｐｍ（質量）未満の窒素含有化合物
を有する、請求項２１又は２２に記載の方法。
【請求項２４】
ジクロロメタン、テトラヒドロフラン、又は前述の少なくとも１つを含む組合せから選択される有機溶媒と、
４０から１００モル％の以下の式：
【化５】
2015510008.tif 000026
の第一の単位、及び０から６０モル％のビスフェノールＡから誘導されるカーボネート単位を含むポリカーボネートとを含む溶液を、直鎖又は脂肪族ケトン、環状ケトン、酢酸／アセトニトリル混合物、又は前述の少なくとも１つを含む組合せから選択される貧溶媒と接触させて、ポリカーボネートを沈殿させる工程；並びに
沈殿した前記ポリカーボネートを分離して、６０，０００から１００，０００ｇ／モルの重量平均分子量、１．５から４．２の多分散度、２質量％未満の１０００ｇ／モル未満の分子量を有する化学種、ポリカーボネート組成物の質量部に基づいて２ｐｐｍ（質量）未満の塩化物イオン、ポリカーボネート組成物の質量部に基づいて１ｐｐｍ（質量）未満の窒素含有化合物を有する、分離したポリカーボネート組成物を提供する工程を含む、電子写真感光体コーティングのためのポリカーボネート組成物の多分散度を低減する方法であって、
前記ポリカーボネート組成物から形成されたフィルムが、ＡＳＴＭ  Ｄ３３６３−９２に従って測定して、Ｈ以上の耐擦傷性を有する方法。
【請求項２５】
前記溶媒がジクロロメタンであり、前記貧溶媒がアセトンであり、
単離された前記ポリカーボネートが、６０，０００から８５，０００ｇ／モルの重量平均分子量、１．５から３．５の多分散度、及び１質量％未満の１０００ｇ／モル未満の分子量を有する化学種を有する、請求項１９に記載の方法。
【請求項２６】
単離された前記ポリカーボネートが、１．５から２．０未満の多分散度を有する、請求項２５に記載の方法。
【発明の詳細な説明】
【技術分野】
【０００１】
本発明は、電子写真感光体コーティングに使用するためのポリマー結合剤、及びその製造方法、特にポリカーボネート結合剤に関する。
【背景技術】
【０００２】
電子写真感光体コーティングのための結合剤は、特定の溶媒系の相溶性、溶液の寿命の間の安定性、及び耐摩耗性の組合せが必要とされる。ポリカーボネートは、これらのコーティング中のバインダーとして使用されている。しかし、溶媒及びその他の適用条件によっては、ポリカーボネートが所望の溶媒系に溶解せず、又は溶解した場合でも、材料の望ましい寿命の間に相溶性を十分に維持するほど安定ではないことがある。さらに、このようなコーティングは高い耐摩耗性を必要とし、例えば、ポリカーボネートで被覆された回転部は研磨材料と接触する。ビスフェノールＡ（ＢＰＡ）に基づく商業的に入手可能なポリカーボネートは、典型的には、感光体の製造に好ましい溶媒系中に溶解しないか、溶液としての安定性に劣る。さらに、当分野において、改善した耐摩耗性を有する組成物への継続的に認識されている必要性が存在する。
【０００３】
上記のとおり、電子写真感光体に使用するための、ＢＰＡ以外の単位に基づくいくつかのポリカーボネートを含むポリカーボネートが当分野において記載されており、これには特許第２８７２７５０号、特許第３７６５３２２号、及び特許第３２７７９６４号が含まれる。
【先行技術文献】
【特許文献】
【０００４】
【特許文献１】特許第２８７２７５０号
【特許文献２】特許第３７６５３２２号
【特許文献３】特許第３２７７９６４号
【発明の概要】
【発明が解決しようとする課題】
【０００５】
それにも関わらず、当分野において、特に電子写真感光体コーティングに使用するためのポリカーボネート組成物、具体的には所望の相溶性、溶液中の安定性、及び耐摩耗性の組合せを有するポリカーボネート組成物への継続的な必要性が存在する。
【課題を解決するための手段】
【０００６】
一実施形態において、電子写真感光体コーティングのためのポリカーボネート組成物が提供され、ここでポリカーボネートは、１から１００モル％の以下の式：
【０００７】
【化１】
2015510008.tif 000003
【０００８】
（式中、Ｒａ及びＲｂは、それぞれ独立に、ハロゲン又はＣ１〜１２アルキル基であり、ｐ及びｑは、それぞれ独立に、０から４の整数であり、ここでｐとｑのうちの少なくとも１つは１から４であり、Ｘａは、Ｃ５〜１８シクロアルキリデン又は式−Ｃ（Ｒｃ）（Ｒｄ）−のＣ７〜２５アルキリデンであり、
式中、Ｒｃ及びＲｄは、それぞれ独立に、水素、Ｃ１〜１２アルキル、Ｃ３〜１２シクロアルキル、Ｃ７〜１２アリールアルキル、Ｃ１〜１２ヘテロアルキル、又は環状Ｃ７〜１２ヘテロアリールアルキルであり、ただしＲｃとＲｄのうちの少なくとも１つはＣ６〜１６シクロアルキルである）
の第一単位、及び
０から９９モル％の以下の式：
【０００９】
【化２】
2015510008.tif 000004
【００１０】
｛式中、Ｒｅ及びＲｆは、それぞれ独立に、ハロゲン又はＣ１〜１２アルキル基であり、ｒ及びｓは、それぞれ独立に、０から４であり、Ｘｂは、単結合、−Ｏ−、−Ｓ−、−Ｓ（Ｏ）−、−Ｓ（Ｏ）２−、−Ｃ（Ｏ）−、式−Ｃ（Ｒｇ）（Ｒｈ）−のＣ１〜１３アルキリデン（式中、Ｒｇ及びＲｈは、それぞれ独立に、水素、Ｃ１〜１２アルキル、Ｃ７〜１２アリールアルキル、Ｃ１〜１２ヘテロアルキル、又は環状Ｃ７〜１２ヘテロアリールアルキルである）、或いは式−Ｃ（＝Ｒｉ）−の基（式中、Ｒｉは、二価のＣ１〜１２炭化水素基である）である｝
の第一単位と異なる１つ以上の第二単位を含み、
ポリカーボネートは、少なくとも５０，０００ｇ／モルの重量平均分子量及び１から５の多分散度を有する。
【００１１】
別の実施形態において、電子写真感光体コーティングのためのポリカーボネート組成物が提供され、ここでポリカーボネートは、４０から１００モル％の以下の式（１ｂ）：
【００１２】
【化３】
2015510008.tif 000005
【００１３】
の第一の単位、及び
０から６０モル％のビスフェノールＡから誘導されるカーボネート単位（又は４０〜６０モル％のビスフェノールＡの残りを有する単位（１ｂ））を含み、
ポリカーボネートは、６０，０００から１００，０００ｇ／モルの重量平均分子量、１．５から４．２の多分散度、２質量％未満の１０００ｇ／モル未満の分子量を有する化学種、ポリカーボネート組成物の質量部に基づいて２ｐｐｍ（質量）未満の塩化物イオン、ポリカーボネート組成物の質量部に基づいて１ｐｐｍ（質量）未満の窒素含有化合物を有し、
ポリカーボネート組成物から形成されたフィルムは、ＡＳＴＭ  Ｄ３３６３−９２鉛筆硬度試験に従って測定して、Ｈ以上、例えば２Ｈ又は３Ｈ以上の耐擦傷性を有する。
【００１４】
電子写真感光体をコーティングするためのコーティング組成物も記載され、コーティング組成物は、上記のポリカーボネート組成物、及びポリカーボネート組成物を少なくとも部分的に溶解させるために有効な、非プロトン性の揮発性有機溶媒を含み、溶解されたポリカーボネート組成物の濃度は、４週間以上一定のままである。
【００１５】
さらに、電子写真感光体は電荷輸送層を含み、電荷輸送層は、電荷輸送物質及び上記のポリカーボネート組成物を含む。
【００１６】
電子写真感光体を製造する方法は、電荷発生層の表面を、上記のポリカーボネート組成物、ポリカーボネート組成物を少なくとも部分的に溶解させるために有効な、非プロトン性の揮発性有機溶媒、及び電荷輸送物質を含む電荷輸送溶液と接触させる工程、並びに溶媒を除去する工程を含む。
【００１７】
別の実施形態において、電子写真感光体コーティングのためのポリカーボネート組成物の多分散度を低減する方法は、非プロトン性の有機溶媒中の上記のポリカーボネート組成物の溶液を貧溶媒と接触させて、ポリカーボネートを沈殿させる工程；沈殿したポリカーボネートを単離して、単離したポリカーボネート組成物を提供する工程；並びに沈殿物を分離することにより、少なくとも５０，０００ｇ／モルの重量平均分子量及び１．５から４．２の多分散度を有する電子写真感光体コーティングのためのポリカーボネート組成物を得る工程を含む。
【００１８】
電子写真感光体コーティングのためのポリカーボネート組成物の多分散度を低減する方法が提供され、この方法は、ジクロロメタン、テトラヒドロフラン、または前述の少なくとも１つを含む組合せから選択される有機溶媒、並びに４０から１００モル％の以下の式：
【００１９】
【化４】
2015510008.tif 000006
【００２０】
の第一単位、及び０から６０モル％のビスフェノールＡから誘導されるカーボネート単位を含むポリカーボネートを含む溶液を、直鎖又は脂肪族ケトン、環状ケトン、酢酸／アセトニトリル混合物、又は前述の少なくとも１つを含む組合せから選択される貧溶媒と接触させて、ポリカーボネートを沈殿させる工程；並びに沈殿したポリカーボネートを分離して、６０，０００から１００，０００ｇ／モルの重量平均分子量、１．５から４．２の多分散度、２質量％未満の１０００ｇ／モル未満の分子量を有する化学種、ポリカーボネート組成物の質量部に基づいて２ｐｐｍ（質量）未満の塩化物イオン、ポリカーボネート組成物の質量部に基づいて１ｐｐｍ（質量）未満の窒素含有化合物を有する、分離したポリカーボネート組成物を提供する工程を含み、ポリカーボネート組成物から形成されたフィルムは、ＡＳＴＭ  Ｄ３３６３−９２に従って測定して、Ｈ以上の耐擦傷性を有する。
【発明を実施するための形態】
【００２１】
本発明者らは電子写真感光体コーティングのための改善したポリマーを発見し、このポリマーは、改善した耐摩耗性、改善した相溶性、及び改善した貯蔵安定性を有する。これらの特性により、ポリマーは、電子写真感光体コーティング、特に電子写真感光体の電荷輸送層における使用に理想的となる。このポリマーは、ビス（フェニル）シクロアルキリデン単位を含むポリカーボネートであり、フェニル基は、ハロゲン又はアルキル基で置換されている。ビスフェノールＡに限定されず、他の芳香族ジヒドロキシ化合物を含む、他のポリカーボネート単位もポリマー中に存在することができ、その選択は感光体の要求に依存する。本発明者らは、さらに、改善した多分散度及び低いイオン性化学種含有量を有するポリカーボネートを得、これは硬度及び耐摩耗性、並びに電子写真感光体コーティングを使用する間のイメージングプロセスを改善する点でも有利である。
【００２２】
電子写真感光体コーティングのためのポリカーボネートは、１から１００モル％の以下の式（１）：
【００２３】
【化５】
2015510008.tif 000007
【００２４】
のビス（フェニル）アルキリデン繰り返し単位を含む。
【００２５】
式（１）において、Ｒａ及びＲｂは、それぞれ独立に、ハロゲン又はＣ１〜１２アルキル基、具体的にはＣ１〜６アルキル基、より具体的にはＣ１〜３アルキル基、さらに具体的にはメチルである。
【００２６】
さらに式（１）において、ｐ及びｑは、それぞれ独立に、０から４の整数であり、ここでｐとｑのうちの少なくとも１つは１から４である。具体的には、ｐ及びｑは、それぞれ１から４、１から３、１から２、又は１の整数である。前述の実施形態において、置換基Ｒａ及びＲｂは、フェニル環上の任意の位置に配置できる。一実施形態において、少なくとも１つの置換基、又はそれぞれのフェニル環上の少なくとも１つの置換基は、Ｘａに対してメタ位に配置される。
【００２７】
また、式（１）において、Ｘａは、Ｃ５〜１８シクロアルキリデン又は式−Ｃ（Ｒｃ）（Ｒｄ）−のＣ７〜２５アルキリデンであり、
式中、Ｒｃ及びＲｄは、それぞれ独立に、水素、Ｃ１〜１２アルキル、Ｃ３〜１２シクロアルキル、Ｃ７〜１２アリールアルキル、Ｃ１〜１２ヘテロアルキル、又は環状Ｃ７〜１２ヘテロアリールアルキルであり、ただしＲｃとＲｄのうちの少なくとも１つはＣ６〜１６シクロアルキルである。具体的な実施形態において、Ｘａは、Ｃ６〜１２シクロアルキリデン、具体的には環中に６個の炭素原子を有するシクロアルキリデンであり、０、１、２、３又は４つの置換基が、合計で０から６個の炭素原子を有する。
【００２８】
例えば式（１）において、Ｒａ及びＲｂは、それぞれＣ１〜３アルキル基、具体的にはメチル基であり、ｐ及びｑは、それぞれ１〜２、具体的には１であり、Ｘａは、Ｃ５〜１２シクロアルキリデンであり、ここでシクロアルキル環は、５から７個の炭素原子を有し、残りの炭素原子は環上の置換基である。式（１）の様々な単位の組合せも存在し得る。
【００２９】
式（１）の単位は、対応するビスフェノール化合物から誘導することができる。このような化合物の限定されない例には、１，１−ビス（４−ヒドロキシフェニル）シクロペンタン、１，１−ビス（４−ヒドロキシフェニル）シクロヘキサン、１，１−ビス（４−ヒドロキシフェニル）シクロドデカン、及び１，１−ビス（４−ヒドロキシフェニル）−１−シクロヘキシル−エタンが含まれる。
【００３０】
いくつかの実施形態において、ビス（ヒドロキシフェニル）アルキリデン繰り返し単位は、式（１ａ）：
【００３１】
【化６】
2015510008.tif 000008
【００３２】
（式中、Ｒａ’及びＲｂ’は、それぞれ独立に、ハロゲン又はＣ１〜１２アルキルであり、Ｒｊは、Ｃ１〜１２アルキル又はハロゲンであり、ｐ’及びｑ’は、それぞれ独立に、１から４であり、ｔは、０から１０である）
のビス（ヒドロキシフェニル）シクロヘキシルアルキリデン単位である。式（１ａ）の別の実施形態において、Ｒａ’及びＲｂ’は、それぞれ独立に、Ｃ１〜４アルキルであり、Ｒｊは、Ｃ１〜４アルキルであり、ｐ’及びｑ’は、それぞれ１から２であり、ｔは、０から５である。
【００３３】
さらに別の実施形態において、ビス（ヒドロキシフェニル）シクロアルキリデン繰り返し単位は、式（１ｂ）：
【００３４】
【化７】
2015510008.tif 000009
【００３５】
の単位である。
【００３６】
単位（１ｂ）は、ジメチルビスフェノールシクロヘキサン（ＤＭＢＰＣ）としても知られている１，１−ビス（４−ヒドロキシ−３−メチルフェニル）シクロヘキサンから誘導される。ＤＭＢＰＣから誘導される単位を含有するポリカーボネートは、ＤＭＢＰＣ−ＰＣと略すことができる。
【００３７】
ポリカーボネートは、場合によって、式（１）、式（１ａ）、又は式（１ｂ）のビス（ヒドロキシフェニル）アルキリデン第一単位と異なる１つ以上の第二単位をさらに含むことができる。特に、ポリカーボネートは、０から９９モル％の以下の式（２）： 
【００３８】
【化８】
2015510008.tif 000010
【００３９】
の１つ以上の第二単位を含む。
【００４０】
式（２）において、Ｒｅ及びＲｆは、それぞれ独立に、ハロゲン又はＣ１〜１２アルキル基である。具体的には、Ｒｅ及びＲｆは、それぞれＣ１〜３アルキル、より具体的にはメチルである。
【００４１】
さらに式（２）において、ｒ及びｓは、それぞれ独立に、０から４、具体的には０から２、より具体的には０又は１である。
【００４２】
また、式（２）において、Ｘｂは、単結合、−Ｏ−、−Ｓ−、−Ｓ（Ｏ）−、−Ｓ（Ｏ）２−、−Ｃ（Ｏ）−、又は式−Ｃ（Ｒｇ）（Ｒｈ）−のＣ１〜２５アルキリデン（式中、Ｒｇ及びＲｈは、それぞれ独立に、水素、Ｃ１〜１２アルキル、Ｃ７〜１２アリールアルキル、Ｃ１〜１２ヘテロアルキル、又は環状Ｃ７〜１２ヘテロアリールアルキルである）、或いは式−Ｃ（＝Ｒｉ）−の基（式中、Ｒｉは、二価のＣ１〜１２炭化水素基である）である。具体的には、Ｘｂは、単結合、−Ｏ−、−Ｓ−、−Ｓ（Ｏ）−、−Ｓ（Ｏ）２−、−Ｃ（Ｏ）−、又は式−Ｃ（Ｒｇ）（Ｒｈ）−のＣ１〜２５アルキリデン（式中、Ｒｇ及びＲｈは、それぞれ独立に、水素又はＣ１〜６アルキルである）である。より具体的には、式（２）において、Ｘｂは、単結合、−Ｏ−、−Ｓ−、−Ｓ（Ｏ）−、−Ｓ（Ｏ）２−、−Ｃ（Ｏ）−、又はイソプロピリデンである。
【００４３】
式（２）の特定の実施形態において、ｒ及びｓは、それぞれ０であり、Ｘｂは、単結合、−Ｏ−、−Ｓ−、−Ｓ（Ｏ）−、−Ｓ（Ｏ）２−、−Ｃ（Ｏ）−、又は式−Ｃ（Ｒｇ）（Ｒｈ）−のＣ１〜２５アルキリデン（式中、Ｒｇ及びＲｈは、それぞれ独立に、水素又はＣ１〜６アルキルである）であり、より具体的には、単結合、−Ｏ−、−Ｓ−、−Ｓ（Ｏ）−、−Ｓ（Ｏ）２−、−Ｃ（Ｏ）−、又はイソプロピリデンである。
【００４４】
式（２）の単位は、対応するビスフェノール化合物から誘導することができる。このような化合物の限定されない例には、１，１−ビス（４−ヒドロキシフェニル）メタン、１，１−ビス（４−ヒドロキシフェニル）エタン、２，２−ビス（４−ヒドロキシフェニル）プロパン（「ビスフェノールＡ」又は「ＢＰＡ」としても知られている）、２，２−ビス（４−ヒドロキシフェニル）ブタン、２，２−ビス（４−ヒドロキシフェニル）オクタン、１，１−ビス（４−ヒドロキシフェニル）プロパン、１，１−ビス（４−ヒドロキシフェニル）ｎ−ブタン、２，２−ビス（４−ヒドロキシ−１−メチルフェニル）プロパン、及び１，１−ビス（４−ヒドロキシ−ｔ−ブチルフェニル）プロパンが含まれる。ビスフェノールＡから誘導される単位が具体的には挙げられる。
【００４５】
単位（１）、具体的には（１ａ）、より具体的には（１ｂ）、及び場合によって単位（２）を含むポリカーボネートを、界面重合及び溶融重合などの方法で製造することができる。界面重合のための反応条件は変化し得るが、例示的な方法は、一般的に、水性苛性ソーダ又は水性苛性カリ中に二価フェノール反応物を溶解又は分散させる工程、得られた混合物を好適な水混和性溶媒に加える工程、及び反応物を、制御されたｐＨ条件下、例えば約８から約１０で、トリエチルアミン又は相間移動触媒などの好適な触媒の存在下、カーボネート前駆体と接触させる工程を含む。最も一般的に使用される水混和性溶媒には、塩化メチレン、１，２−ジクロロエタン、クロロベンゼン、トルエンなどが含まれる。好適なカーボネート前駆体には、例えば、臭化カルボニル又は塩化カルボニルなどのハロゲン化カルボニル、或いは二価フェノールのビスハロホルメート（例えばＤＭＢＰＣ又はＢＰＡのビスクロロホルメート）などのハロホルメートが含まれる。使用することができる例示的な相間移動触媒は、式（Ｒ３）４Ｑ＋Ｘの触媒（式中、それぞれのＲ３は、同じ又は異なっており、Ｃ１〜１０アルキル基であり、Ｑは、窒素原子又はリン原子であり、Ｘは、ハロゲン原子又はＣ１〜８アルコキシ基又はＣ６〜１８８アリールオキシ基である）である。好適な相間移動触媒には、例えば、［ＣＨ３（ＣＨ２）３］４ＮＸ、［ＣＨ３（ＣＨ２）３］４ＰＸ、［ＣＨ３（ＣＨ２）５］４ＮＸ、［ＣＨ３（ＣＨ２）６］４ＮＸ、［ＣＨ３（ＣＨ２）４］４ＮＸ、ＣＨ３［ＣＨ３（ＣＨ２）３］３ＮＸ、及びＣＨ３［ＣＨ３（ＣＨ２）２］３ＮＸ（式中、Ｘは、Ｃｌ−、Ｂｒ−、Ｃ１〜８アルコキシ基、又はＣ６〜１８アリールオキシ基である）が含まれる。相間移動触媒の有効量は、ホスゲン化混合物中のビスフェノールの質量に基づいて、約０．１から約１０質量％であり得る。別の実施形態において、相間移動触媒の有効量は、ホスゲン化混合物中のビスフェノールの質量に基づいて、約０．５から約２質量％であり得る。
【００４６】
代わりに、溶融法を使用することができる。一般的に、溶融重合法において、ポリカーボネートは、溶融状態において、エステル交換触媒の存在下で、ジヒドロキシ反応物と、ジフェニルカーボネートなどのジアリールカーボネートエステルとを共反応させることによって調製することができる。揮発性の一価フェノールは蒸留によって溶融反応物から除去され、ポリマーは溶融残渣として単離される。
【００４７】
分岐したポリカーボネートポリマー及びコポリマー、並びに直鎖のポリカーボネートと分岐したポリカーボネートとのブレンドも有用であり得る。分岐したポリカーボネートは、重合の間に分岐剤、例えばヒドロキシル、カルボキシル、カルボン酸無水物、ハロホルミル、及び前述の官能基の混合物から選択される、少なくとも３つの官能基を含有する多官能有機化合物を加えることによって調製することができる。具体的な例には、トリメリット酸、トリメリット酸無水物、トリメリット酸三塩化物、トリス−ｐ−ヒドロキシフェニルエタン、イサチン−ビス−フェノール、トリス−フェノールＴＣ（１，３，５−トリス（（ｐ−ヒドロキシフェニル）イソプロピル）ベンゼン）、トリス−フェノールＰＡ（４（４（１，１−ビス（ｐ−ヒドロキシフェニル）エチル）α，α−ジメチルベンジル）フェノール）、４−クロロホルミルフタル酸無水物、トリメシン酸、及びベンゾフェノンテトラカルボン酸が含まれる。分岐剤は、約０．０５から２．０質量％の量で加えることができる。全ての種類のポリカーボネート末端基がポリカーボネート組成物に有用であると解釈されるが、ただしこのような末端基は熱可塑性組成物の所望の特性に大きな影響を与えない。一実施形態において、ポリカーボネートは直鎖である。
【００４８】
製造後、ポリカーボネートは当分野で知られている手段によって単離され、必要な場合さらに加工されて、所望の特性、特に相溶性、溶液安定性、及び耐摩耗性を得ることができる。一実施形態において、ポリカーボネートは、溶媒及び貧溶媒を使用して沈殿する。以下でさらに議論するとおり、ポリカーボネートは、テトラヒドロフラン、及び塩化メチレンなどの特定の非プロトン性の低沸点有機溶媒に相溶である。本明細書において使用される「貧溶媒」は、十分な量で加えられた場合、溶媒を除去又は減少させることなく溶液からポリマーを沈殿させる溶媒を意味する。これは、いかなる量で導入された場合でも溶液中のポリマーの相溶性に影響を与えない非溶媒とは区別される。ポリマーは、非溶媒及び貧溶媒の両方に非相溶であるが、非溶媒を加えることによってポリマーを沈殿させるためには、ポリマーの溶媒を最初に除去しなければならない。ポリカーボネートに有効な貧溶媒は、ポリマーを溶解し、含む溶媒よりも、高い蒸発温度（すなわち沸点（ｂ．ｐ．））を有することができ、有機の貧溶媒の十分な蒸発なしで、例えば貧溶媒の合計の５０％を超える蒸発なしで、溶媒を蒸発する。例えば、貧溶媒と溶媒との間の沸点の差は、１０から１００℃、１５から８０℃、又は２０から６０℃であり得る。貧溶媒による沈殿は、特に低い多分散度及び少ない量の汚染物質、特に１０００ｇ／モル未満の分子量を有する化合物を有するポリカーボネートを得るために有用である。
【００４９】
溶媒がジクロロメタン又はＴＨＦである場合、沈殿させるために使用することができる貧溶媒の例には、アセトニトリル（ｂ．ｐ．８２℃）、直鎖又は分岐した脂肪族ケトン、シクロ脂肪族ケトン、及び酢酸とアセトニトリルの混合物が含まれる。酢酸：アセトニトリルの混合物の体積比は、１：９９から９９：１、又は１０：９０から９０：１０の範囲であり得る。使用することができる脂肪族ケトンには、アセトン（ｂ．ｐ．５６〜５７℃）及びメチルエチルケトン（ｂ．ｐ．８０℃）が含まれる。メチルプロピルケトン、メチルイソブチルケトン、メチル−ｓｅｃ−ブチルケトン、ジイソブチルケトン、又はジエチルケトン、１００から１０２℃の沸点（ｂ．ｐ．）を有する前述の全てを使用することができる；ピナコロン（ｂ．ｐ．１０６℃）、メチル−ｎ−ブチルケトン（ｂ．ｐ．１２７℃）、メチルイソアミルケトン（ｂ．ｐ．１４５℃）、ジイソプロピルケトン（ｂ．ｐ．１２５℃）、エチルプロピルケトン（ｂ．ｐ．１２３℃）及びブチルエチルケトン（ｂ．ｐ．１４７℃）。同様に、環状脂肪族ケトンには、シクロブタノン（ｂ．ｐ．１００から１０２℃）、シクロペンタノン（ｂ．ｐ．１３０℃）、シクロヘキサノン（ｂ．ｐ．１５７℃）、ヘプタノン（ｂ．ｐ．１７９から１８１℃）、及びメチルシクロヘキサノン（ｂ．ｐ．１６５から１６６℃）が含まれ、それぞれの沸点は１０３．３ｋＰａ（７６０ｍｍＨｇ）での値である。これらの化合物は、別々に又は組み合わせて使用することができる。ジクロロメタン（ｂ．ｐ．４０℃）を溶媒として使用し、アセトン（ｂ．ｐ．５６℃）を貧溶媒として使用する場合、溶媒の除去は、４５〜５０℃の温度でもたらされ、これはジクロロメタンの沸点よりも高く、アセトンの沸点よりも低い。
【００５０】
したがって、一実施形態において、電子写真感光体コーティングのためのポリカーボネート組成物の多分散度を低減する方法は、上記のポリカーボネートを含む溶液を、ポリカーボネートを沈殿させるのに有効な量の貧溶媒と接触させる工程を含む。沈殿したポリカーボネートは、その後例えば濾過によって単離される。沈殿したポリカーボネート組成物は、少なくとも５０，０００ｇ／モルのＭｗ、及び１．５から４．２、１．５から３．５、又は１．５から２．０未満の多分散度を有し得る。一実施形態において、溶媒は、ジクロロメタン、ＴＨＦ、又は前述の少なくとも１つを含む組合せから選択され、貧溶媒は、直鎖又は分岐した脂肪族ケトン、シクロ脂肪族ケトン、又は酢酸とアセトニトリルとの混合物、或いは前述の少なくとも１つを含む組合せ、特にアセトンである。ＤＭＢＰＣ−ＰＣホモポリマー及びＤＭＢＰＣ−ＰＣ／ＢＰＡ−ＰＣコポリマーを、溶媒としてジクロロメタン、貧溶媒としてアセトンを使用して沈殿させた場合、優れた結果が得られる。特に５０，０００から８５，０００ｇ／モル、又は６０，０００から８５，０００ｇ／モルのＭｗを有し、１．５から４．２、１．５から３．５、又は１．５から２．０未満のＰＤＩを有するＤＭＢＰＣ−ＰＣ／ＢＰＡ−ＰＣコポリマーを製造することができる。
【００５１】
ポリカーボネートにおいて、単位（１）、具体的には（１ａ）、より具体的には（１ｂ）と、任意の単位（２）との相対モル比を調整して、所望の相溶性、溶液安定性、及び耐摩耗性の程度を達成する。例えば、ポリカーボネートは、１から１００モル％の単位（１）と０から９９モル％の単位（２）、或いは５から９５モル％、２０から８０モル％、３０から７０モル％、又は４０から６０モル％の単位（１）を、１つ以上の単位（２）である残りの単位とともに含む。特定の実施形態において、ポリカーボネートは、１から１００モル％のＤＭＢＰＣから誘導される単位と、０から９９モル％のＢＰＡから誘導される単位とを、或いは５から９５モル％、２０から８０モル％、３０から７０モル％、又は４０から６０モル％のＤＭＢＰＣから誘導される単位を、ＢＰＡから誘導される残りの単位とともに含む。
【００５２】
単位（１）及び任意の単位（２）を含むポリカーボネートは、少なくとも５０，０００ｇ／モル、具体的には５０，０００から１５０，０００ｇ／モル、５０，０００から１００，０００ｇ／モル、又は５０，０００から８５，０００ｇ／モルの重量平均分子量（Ｍｗ）を有する。別の実施形態において、単位（１）及び任意の単位（２）を含むポリカーボネートは、６０，０００から１５０，０００ｇ／モル、６０，０００から１００，０００ｇ／モル、又は６０，０００から８５，０００のＭｗを有する。さらにより具体的には、単位（１）及び任意の単位（２）を含むポリカーボネートは、７０，０００から１５０，０００ｇ／モル、７０，０００から１００，０００ｇ／モル、又は７０，０００から８５，０００のＭｗを有する。例えば、ＤＭＢＰＣ及び任意のＢＰＡから誘導される単位を含むポリカーボネートは、５０，０００ｇ／モルより大きい、５０，０００から１５０，０００ｇ／モル、５０，０００から１００，０００ｇ／モル、又は５０，０００から８５，０００ｇ／モルの重量平均分子量（Ｍｗ）を有する。別の実施形態において、ＤＭＢＰＣ及び任意のＢＰＡから誘導されるポリカーボネートは、６０，０００から１５０，０００ｇ／モル、６０，０００から１００，０００ｇ／モル、又は６０，０００から８５，０００ｇ／モルのＭｗを有する。さらにより具体的には、ＤＭＢＰＣ及び任意のＢＰＡから誘導される単位を含むポリカーボネートは、７０，０００から１００，０００ｇ／モル、又は７０，０００から８５，０００のＭｗを有する。Ｍｗは、自動注入システム、ベッドカラムと混合された２つのリニアウルトラスティラゲル（ｌｉｎｅａｒ  ｕｌｔｒａｓｔｙｒａｇｅｌ）（３０℃で動作）、及び２５４ｎｍに設定されたＵＶ検出器を使用するゲル浸透クロマトグラフィー（ＧＰＣ）によって測定することができる。サンプルを０．１％トルエン（参照）とともにジクロロメタン中に溶解し、１．５ｍＬ／分で溶出する。結果をポリカーボネート標準に基づいて報告する。
【００５３】
ポリカーボネートは、１から５、１から４、１から３．５、１．５から４．２、１．５から３．５、又は１．５から２．０未満の多分散度（ＰＤＩ）をさらに有する。実施例中の表２でさらに示すとおり、ＤＭＢＰＣホモポリマーとＤＭＢＰＣ−／ＢＰＡ−ＰＣコポリマーのＰＤＩは、重量平均分子量の増加とともに増加する。同様に、ＤＭＢＰＣ−ＰＣポリカーボネートコポリマーのＰＤＩは、ＤＭＢＰＣのモル％の増加とともに増加し、最大のＰＤＩは、高分子量のＤＭＢＰＣホモポリマーで観察される。４．２未満、３．５未満、又は２．０未満のＰＤＩとともに、５０，０００ｇ／モル以上のＭｗを有するＤＭＢＰＣホモポリマー及びコポリマーを得ることは特に困難であり、例えば、特別なモノマー精製方法を使用する。同様に、５未満のＰＤＩとともに、７０，０００ｇ／モル以上のＭｗを有するＤＭＢＰＣホモポリマー及びコポリマーを得ることは、特に困難である。コポリマーのＰＤＩは、ＤＭＢＰＣのモル比が高くなるとともに、例えば５０モル％以上で、さらに増加する。
【００５４】
特定の実施形態において、ポリカーボネート組成物は、少ない量の低分子量の化学種、特に１０００ｇ／モル未満の分子量を有する化学種を有する。理論に制限されることなく、これらの低分子量の化学種の量の減少によっても、ポリカーボネートの相溶性及び溶液安定性は改善する。したがって、ポリカーボネート組成物は、ポリカーボネート組成物の全質量に基づいて、２質量％未満、１．５質量％未満、又は１質量％未満のこのような低分子量の化学種を含有する。いくつかのポリカーボネート組成物は、ポリマーの貧溶媒による沈殿によって減少又はほぼ除去され得る、所望の量を超える低Ｍｗ化学種を含有してもよい。したがって、所望の割合の低分子量の化学種を有する組成物を得ることは、本明細書に記載した貧溶媒を使用する沈殿手順によって可能である。適切な溶媒／貧溶媒の組合せを選択することによって、所望の割合の低分子量の化学種を得ることができる。特に有利な特長において、所望の割合の低分子量の化学種と所望のＰＤＩの両方を得ることができ、例えば、１．５から４．２、１．５から３．５、又は１．５から２．０未満のＰＤＩと組み合わせて、２質量％未満、１．５質量％未満、又は１質量％未満のこのような低分子量の化学種である。
【００５５】
ポリカーボネートから製造されるコーティングの電荷輸送特性は、イオン性化学種の量が少ない場合に改善する。したがって、ポリカーボネート組成物は、ポリカーボネート組成物の質量部に基づいて、２ｐｐｍ（質量）未満の塩化物イオン、及びポリカーボネート組成物の質量部に基づいて、１ｐｐｍ（質量）未満の窒素含有化合物を含む。塩化物イオンの存在及び濃度の分析は、例えば、イオンクロマトグラフィーを使用して、又は硝酸銀滴定を介して行うことができる。同様に、窒素含有化合物の存在及び濃度の分析は、例えば、標準に対する２５４ｎｍにおける吸光度を測定する、紫外／可視（ＵＶ−Ｖｉｓ）分光法を使用して行うことができる。
【００５６】
ポリカーボネートは、少なくとも５％質量／体積、少なくとも１０％質量／体積、少なくとも２０％質量／体積、又は少なくとも３０％質量／体積、最大約６５％質量／体積のテトラヒドロフラン（ＴＨＦ）中の相溶性をさらに有することができる。一実施形態において、ポリカーボネートは、５％から６０％質量／体積のＴＨＦ中の相溶性を有する。
【００５７】
非常に有利な特長において、ポリカーボネートを含有する溶液は、経時で安定であり、すなわち１０％ポリカーボネート／ＴＨＦ（質量／体積）又は２０％ポリカーボネート／ＴＨＦ（質量／体積）を含有する溶液中に溶解されたポリカーボネートの濃度は、室温で４週間後も一定のままである。いくつかの実施形態において、１０％ポリカーボネート／ＴＨＦ（質量／体積）又は２０％ポリカーボネート／ＴＨＦ（質量／体積）を含有する溶解されたポリカーボネート溶液の濃度は、室温で５週間後、６週間後、１２週間後、１６週間後、又は２０週間後も一定のままである。代わりに、上記の一定のままである溶解されたポリカーボネート組成物の濃度に加えて、所定の濃度で所定の時間後に、ヘイズ、沈殿物、又は堆積物が観察されない。
【００５８】
コーティングを形成するために使用する場合、本明細書において記載されるポリカーボネート組成物は、ＡＳＴＭ  Ｄ３３６３−９２ａ鉛筆硬度試験に従って測定して、ＨＢ以上の耐擦傷性を有する。組成物は、Ｆ以上、Ｈ以上、２Ｈ以上、３Ｈ以上の耐擦傷性を有する。鉛筆硬度は通常、耐摩耗性と相関する。したがって、耐摩耗性は、ＢＰＺ−ＰＣに対してこれらのポリカーボネート組成物で改善することができ、ポリカーボネート組成物のコポリマー中のＤＭＢＰＣのモル％の増加にともなってさらに改善することができる。
【００５９】
ポリカーボネート組成物の上記の特性は、単位（１）及び（２）のモル比、ポリカーボネートの分子量、及び加工条件、特に貧溶媒を使用する沈殿を修正することによって調整することができる。例えば、一実施形態において、電子写真感光体コーティングのためのポリカーボネート組成物は、４０から１００モル％の以下の式（１ｂ）：
【００６０】
【化９】
2015510008.tif 000011
【００６１】
の第一の単位、及び
０から６０モル％のビスフェノールＡから誘導されるカーボネート単位（又は４０〜６０モル％のビスフェノールＡの残りを有する単位（１ｂ））を含み、
ポリカーボネート組成物は、５０，０００から１５０，０００ｇ／モルの重量平均分子量、１．５から４．２未満の多分散度、２質量％未満の１０００ｇ／モル未満の分子量を有する化学種、ポリカーボネート組成物の質量部に基づいて２ｐｐｍ（質量）未満の塩化物イオン、ポリカーボネート組成物の質量部に基づいて１ｐｐｍ（質量）未満の窒素含有化合物を有する。このポリカーボネート組成物から形成されたフィルムは、ＡＳＴＭ  Ｄ３３６３−９２ａ鉛筆硬度試験に従って測定して、Ｈ以上の耐擦傷性を有する。フィルムは、以下に記載するとおり、例えば本明細書で記載する組成物の溶液中に電子写真感光体ドラムを浸漬し、ゆっくり溶媒を蒸発させることによって形成することができる。いくつかの実施形態において、これらのポリカーボネート組成物は、貧溶媒、例えばアセトンなどの脂肪族若しくはシクロ脂肪族ケトン、又は酢酸とアセトニトリルの混合物を有するジクロロメタン中の溶液からポリカーボネートを沈殿させることによって得られる。
【００６２】
別の実施形態において、電子写真感光体コーティングのためのポリカーボネート組成物は、４０から１００モル％の以下の式（１ｂ）：
【００６３】
【化１０】
2015510008.tif 000012
【００６４】
の第一の単位、及び
０から６０モル％のビスフェノールＡから誘導されるカーボネート単位（又は４０〜６０モル％のビスフェノールＡの残りを有する単位（１ｂ））を含み、
ポリカーボネート組成物は、６０，０００から８５，０００ｇ／モルの重量平均分子量、１．５から３．５、又は１．５から２．０未満の多分散度、１質量％未満の１０００ｇ／モル未満の分子量を有する化学種、ポリカーボネート組成物の質量部に基づいて２ｐｐｍ（質量）未満の塩化物イオン、ポリカーボネート組成物の質量部に基づいて１ｐｐｍ（質量）未満の窒素含有化合物を有し、ポリカーボネート組成物から形成されたフィルムは、ＡＳＴＭ  Ｄ３３６３−９２ａ鉛筆硬度試験に従って測定して、Ｈ以上の耐擦傷性を有する。フィルムは、以下に記載するとおり、例えば本明細書で記載する組成物の溶液中に電子写真感光体ドラムを浸漬し、溶媒を蒸発させることによって形成することができる。具体的には、溶媒はゆっくりと除去することができる。いくつかの実施形態において、これらのポリカーボネート組成物は、アセトンなどの貧溶媒を有するジクロロメタン中の溶液からポリカーボネートを沈殿させることによって得られる。
【００６５】
ポリカーボネートは、電子写真感光体の電荷輸送層における結合剤として使用される。当分野で知られているとおり、電子写真感光体は、導電性基板及び導電性基板上に配置された光導電層を含む。導電性基板は、アルミニウム、銅、スズ、白金、金、銀、バナジウム、モリブデン、クロム、カドミウム、チタン、ニッケル、インジウム、ステンレス鋼又は真鍮などの金属；その上に金属が配置又は積層されたプラスチックなどの非導電性材料；或いはヨウ化アルミニウム、酸化スズ、酸化インジウムなどでコーティングされたガラスなどであり得る。導電性基板は、ドラム又はベルトの形態であり得る。光導電層は、導電性基板上に配置された電荷発生層、及び電荷発生層上に配置された電荷輸送層を含む積層体の形態であり得、又は光導電層は、電荷発生物質及び単一の層中に分散した電荷輸送物質を含む単一の層の形態であり得る。このような単一の層は、本明細書において、電荷輸送層としても表される。
【００６６】
したがって、電子写真感光体は電荷輸送層を含み、ここで電荷輸送層は、電荷輸送物質及び上記のポリカーボネート組成物を含む。電荷輸送材料は知られており、一般的に２つの群に分類される。すなわち、電子を輸送するものと正孔を輸送するものであり、２つの群のどちらかを電荷輸送層中で使用することができる。電子を輸送する化合物として、例には、２，４，７−トリニトロ−９−フルオレノン、２，４，５，７−テトラニトロ−９−フルオレノン、９−ジシアノメチレン−２，４，７−トリニトロフルオレノン、９−ジシアノメチレン−２，４，５，７−テトラニトロフルオレノン、テトラニトロカルバゾール、クロラニル、２，４，７−トリニトロ−９，１０−フェナントレンキノン、テトラクロロフタル酸無水物、テトラシアノエチレン及びテトラシアノキノジメタンが含まれる。正孔を輸送する化合物として、ポリビニルカルバゾール及びその誘導体、ポリビニルピレン、ポリビニルアントラセン、ポリ−２−ビニル−４−（４’−ジメチルアミノフェニル）−５−フェニルオキサゾール及びポリ−３−ビニル−Ｎ−エチルカルバゾール、ポリアセナフチレン、ポリインデン、ピレン−ホルムアルデヒド樹脂、ブロモピレンホルムアルデヒド樹脂、トリアゾール誘導体、オキサジアゾール誘導体、イミダゾール誘導体、ピラゾリン誘導体及びピラゾロン誘導体、アミノ−置換されたカルコン誘導体、並びに他のものなどの化合物が挙げられる。ポリカーボネートに対する電荷輸送物質の質量比は、１：１０から１０：１であり得る。
【００６７】
いくつかの実施形態において、電荷輸送層は、電荷発生物質をさらに含む。これらの実施形態において、電荷輸送層は、電子写真感光体の導電性基板上に直接配置された単一の層である。電荷発生物質は公知であり、例えば、フタロシアニン顔料、アゾ顔料、キノン顔料、ペリレン顔料、インジゴ顔料、ビスベンゾイミダゾール顔料、キナクリドン顔料、ピリリウム顔料、トリアリールメタン顔料、シアニン顔料などの有機化合物が含まれる。様々な顔料を含む組合せを使用することができる。ポリカーボネートに対する電荷発生物質及び電荷輸送物質の質量比は、２：１０から１０：２であり得る。
【００６８】
電荷輸送層は、電荷輸送層に通常組み込まれる様々な添加剤をさらに含むことができるが、添加剤は電荷輸送層の所望の特性、特に相溶性、溶液安定性、及び耐摩耗性にあまり悪い影響を与えないように選択される。このような添加剤は、さらに以下に記載するとおり、コーティング組成物を形成するための成分を混合する間の好適な時に混合することができる。例示的な添加剤には、抗酸化剤、熱安定剤、光安定剤、紫外（ＵＶ）光安定剤、及び潤滑剤が含まれる。添加剤の組合せを使用することができる。例えば、抗酸化剤と紫外光安定剤の組合せである。一般的に、添加剤は一般的に有効と知られている量、例えば電荷輸送層の全質量に基づいて、０．０１から１質量％で使用される。
【００６９】
電荷輸送層の厚さは、所望の特性に依存する。例えば、単一の層の場合、電荷輸送層は、１０から６０マイクロメートル、又は２０から４０マイクロメートルの厚さを有することができる。積層体の形態の場合、電荷輸送層は、２から１００マイクロメートル、又は５から４０マイクロメートルの厚さを有することができる。
【００７０】
電荷輸送層は、一般的に、コーティング法によって生成される。電子写真感光体をコーティングするためのコーティング組成物は、本明細書に記載するポリカーボネート組成物、及びポリカーボネート組成物を少なくとも部分的に溶解させるために有効な非プロトン性の揮発性有機溶媒を含む。このような溶媒には、ＴＨＦ、１，４−ジオキサン、ハロゲン化溶媒、例えばクロロホルム、１，１，１−トリクロロエタン、モノクロロエタン、四塩化炭素、ジクロロメタンなどが含まれる。非プロトン性の揮発性有機溶媒の組合せを使用することができる。
【００７１】
上記のとおり、溶解されたポリカーボネート組成物の濃度は、４週間以上一定のままである。ポリカーボネートと溶媒の相対量は、コーティング法及びコーティングの所望の膜厚に依存して調製することができ、例えば、５から５０％ポリカーボネート／溶媒（質量／体積）、又は５から３０％ポリカーボネート／溶媒（質量／体積）であり得る。使用において、コーティング組成物は、１つ以上の上記の添加剤、及び電荷輸送層中の所望の濃度を得るために有効な量の１つ以上の電荷輸送剤をさらに含むことができる。電荷輸送層を形成するために使用される組成物の成分は、任意の順序で溶媒と組み合わせることができる。
【００７２】
電子写真感光体を製造する方法は、電荷発生層の表面を、コーティング組成物を含み、かつ電荷輸送物質をさらに含む電荷輸送溶液と接触させる工程、及び溶媒を除去して層を形成する工程を含む。別の実施形態において、光導電層が単一の層の形態である場合、電子写真感光体を製造する方法は、導電性基板の表面を、コーティング組成物を含み、かつ電荷輸送物質及び電荷発生物質をさらに含む電荷輸送溶液と接触させる工程、並びに溶媒を除去して層を形成する工程を含む。キャスティング、スプレーコーティング、ディップコーティングなどの方法によって接触させることができる。当分野で知られている方法、例えば乾燥、強制熱乾燥、真空下などによって溶媒を除去することができる。
【００７３】
実施形態１は、電子写真感光体コーティングのためのポリカーボネート組成物であって、ポリカーボネート組成物は、１から１００モル％の以下の式：
【００７４】
【化１１】
2015510008.tif 000013
【００７５】
（式中、Ｒａ及びＲｂは、それぞれ独立に、ハロゲン又はＣ１〜６アルキルであり、ｐ及びｑは、それぞれ独立に、０から４であり、ここでｐとｑのうちの少なくとも１つは１から４であり、Ｘａは、Ｃ５〜１８シクロアルキリデン又は式−Ｃ（Ｒｃ）（Ｒｄ）−のＣ７〜２５アルキリデンであり、
式中、Ｒｃ及びＲｄは、それぞれ独立に、水素、Ｃ１〜１２アルキル、Ｃ３〜１２シクロアルキル、Ｃ７〜１２アリールアルキル、Ｃ１〜１２ヘテロアルキル、又は環状Ｃ７〜１２ヘテロアリールアルキルであり、ただしＲｃとＲｄのうちの少なくとも１つはＣ６〜１６シクロアルキルである）
の第一単位、及び
０から９９モル％の以下の式：
【００７６】
【化１２】
2015510008.tif 000014
【００７７】
｛式中、Ｒｅ及びＲｆは、それぞれ独立に、ハロゲン又はＣ１〜１２アルキル基であり、ｒ及びｓは、それぞれ独立に、０から４であり、Ｘｂは、単結合、−Ｏ−、−Ｓ−、−Ｓ（Ｏ）−、−Ｓ（Ｏ）２−、−Ｃ（Ｏ）−、又は式−Ｃ（Ｒｇ）（Ｒｈ）−のＣ４〜２５アルキリデン（式中、Ｒｇ及びＲｈは、それぞれ独立に、水素、Ｃ１〜１２アルキル、Ｃ７〜１２アリールアルキル、Ｃ１〜１２ヘテロアルキル、又は環状Ｃ７〜１２ヘテロアリールアルキルである）、或いは式−Ｃ（＝Ｒｉ）−の基（式中、Ｒｉは、二価のＣ１〜１２炭化水素基である）である｝
の第一単位と異なる１つ以上の第二単位を含み、
ポリカーボネートは、少なくとも５０，０００ｇ／モルの重量平均分子量及び１から５の多分散度を有する。例えば、電子写真感光体コーティングのためのポリカーボネート組成物は、ポリカーボネートが４０から１００モル％の以下の式：
【００７８】
【化１３】
2015510008.tif 000015
【００７９】
の第一の単位、及び
０から６０モル％のビスフェノールＡから誘導されるカーボネート単位を含み、
ポリカーボネート組成物は、６０，０００から１００，０００ｇ／モルの重量平均分子量、１．５から４．２の多分散度、２質量％未満の１０００ｇ／モル未満の分子量を有する化学種、ポリカーボネート組成物の質量部に基づいて２ｐｐｍ（質量）未満の塩化物イオン、ポリカーボネート組成物の質量部に基づいて１ｐｐｍ（質量）未満の窒素含有化合物を有し、
ポリカーボネート組成物から形成されたフィルムは、ＡＳＴＭ  Ｄ３３６３−９２に従って測定して、Ｈ以上の耐擦傷性を有する。
【００８０】
実施形態２は、第一単位が、以下の式：
【００８１】
【化１４】
2015510008.tif 000016
【００８２】
である、実施形態１のポリカーボネート組成物である。
【００８３】
実施形態３は、ポリカーボネートが、２質量％未満の、ゲル浸透クロマトグラフィーによって測定される１，０００ｇ／モル未満の分子量を有する化学種を含む、実施形態１又は２のポリカーボネート組成物である。
【００８４】
実施形態４は、ポリカーボネート組成物の質量部に基づいて２ｐｐｍ（質量）未満の塩化物イオン、及びポリカーボネート組成物の質量部に基づいて１ｐｐｍ（質量）未満の窒素含有化合物を含む、実施形態１〜３のいずれかのポリカーボネート組成物である。
【００８５】
実施形態５は、ポリカーボネート組成物から形成されるフィルムが、ＡＳＴＭ  Ｄ３３６３−９２鉛筆硬度試験に従って測定して、少なくともＨＢの耐擦傷性を有する、実施形態１〜４のいずれかのポリカーボネート組成物である。
【００８６】
実施形態６は、ポリカーボネートの重量平均分子量が、５０，０００から１５０，０００ｇ／モルである、実施形態１〜５のいずれかのポリカーボネート組成物である。
【００８７】
実施形態７は、ポリカーボネートの重量平均分子量が、６０，０００から１００，０００ｇ／モルである、実施形態６のポリカーボネート組成物である。
【００８８】
実施形態８は、ポリカーボネートの重量平均分子量が、７０，０００から８５，０００ｇ／モルである、実施形態６のポリカーボネート組成物である。
【００８９】
実施形態９は、ポリカーボネートが、１．５から４．２の多分散度を有する、実施形態１〜８のいずれかのポリカーボネート組成物である。
【００９０】
実施形態１０は、ポリカーボネートが、１．５から３．５の多分散度を有する、実施形態１〜９のいずれかのポリカーボネート組成物である。
【００９１】
実施形態１１は、ポリカーボネートが、１質量％未満の１０００ｇ／モル未満の分子量を有する化学種を含む、実施形態１〜１０のいずれかのポリカーボネート組成物である。
【００９２】
実施形態１２は、ポリカーボネートが、２０から１００モル％の第一単位を含む、実施形態１〜１１のいずれかのポリカーボネート組成物である。
【００９３】
実施形態１３は、第二のモノマーが、ビスフェノールＡから誘導される、実施形態１〜１２のいずれかのポリカーボネート組成物である。
【００９４】
実施形態１４は、電子写真感光体をコーティングするためのコーティング組成物であって、実施形態１〜１３のいずれかのポリカーボネート組成物、及びポリカーボネート組成物を溶解させるために有効な非プロトン性の揮発性有機溶媒を含み、溶解されたポリカーボネート組成物の濃度が、４週間以上一定のままであるコーティング組成物である。
【００９５】
実施形態１５は、非プロトン性の揮発性有機溶媒が、ジクロロメタン及びテトラヒドロフランから選択される、実施形態１４のコーティング組成物である。
【００９６】
実施形態１６は、ポリカーボネートが、５から５０質量／体積％の量で溶液中に存在する、実施形態１４又は１５のコーティング組成物である。
【００９７】
実施形態１７は、電荷輸送物質及び実施形態１〜１３のいずれかのポリカーボネート組成物を含む電荷輸送層を含む、電子写真感光体である。
【００９８】
実施形態１８は、電荷発生層の表面を、実施形態１４〜１６のいずれかのコーティング組成物及び電荷輸送物質を含む電荷輸送溶液と接触させる工程、並びに溶媒を除去する工程を含む、電子写真感光体を製造するための方法である。
【００９９】
実施形態１９は、溶媒がジクロロメタンであり、貧溶媒がアセトンであり、単離されたポリカーボネートが、６０，０００から８５，０００ｇ／モルの重量平均分子量、１．５から３．５の多分散度、及び１質量％未満の１０００ｇ／モル未満の分子量を有する化学種を有する、実施形態１８の方法である。
【０１００】
実施形態２０は、単離されたポリカーボネートが、１．５から２．０未満の多分散度を有する、実施形態１９の方法である。
【０１０１】
実施形態２１は、電子写真感光体の導電性基板を、実施形態１４〜１６のいずれかのコーティング組成物、電荷輸送物質、及び電荷発生物質を含む電荷輸送溶液を含む組成物と接触させる工程、並びに溶媒を除去する工程を含む、電子写真感光体を製造するための方法である。
【０１０２】
実施形態２２は、実施形態１〜１３のいずれかのポリカーボネート及び有機溶媒を含む溶液を、ポリカーボネートを沈殿させるために有効な貧溶媒と接触させる工程、並びに沈殿したポリカーボネートを分離して、少なくとも５０，０００ｇ／モルの重量平均分子量及び１．５から４．２の多分散度を有する分離されたポリカーボネート組成物を提供する工程を含む、電子写真感光体コーティングのためのポリカーボネート組成物の多分散度を低減する方法である。
【０１０３】
実施形態２３は、単離されたポリカーボネートが、２質量％未満の、ゲル浸透クロマトグラフィーによって測定して１，０００ｇ／モル未満の分子量を有する化学種を含む、実施形態２２の方法である。
【０１０４】
実施形態２４は、単離されたポリカーボネートが、ポリカーボネート組成物の質量部に基づいて２ｐｐｍ（質量）未満の塩化物イオン、ポリカーボネート組成物の質量部に基づいて１ｐｐｍ（質量）未満の窒素含有化合物を有する、実施形態２２又は２３の方法である。
【０１０５】
実施形態２５は、ジクロロメタン、テトラヒドロフラン、又は前述の少なくとも１つを含む組合せから選択される有機溶媒、並びに４０から１００モル％の以下の式：
【０１０６】
【化１５】
2015510008.tif 000017
【０１０７】
の第一の単位、及び０から６０モル％のビスフェノールＡから誘導されるカーボネート単位を含むポリカーボネートを含む溶液を、直鎖又は脂肪族ケトン、環状ケトン、酢酸／アセトニトリル混合物、又は前述の少なくとも１つを含む組合せから選択される貧溶媒と接触させて、ポリカーボネートを沈殿させる工程；並びに沈殿したポリカーボネートを分離して、６０，０００から１００，０００ｇ／モルの重量平均分子量、１．５から４．２の多分散度、２質量％未満の１０００ｇ／モル未満の分子量を有する化学種、ポリカーボネート組成物の質量部に基づいて２ｐｐｍ（質量）未満の塩化物イオン、ポリカーボネート組成物の質量部に基づいて１ｐｐｍ（質量）未満の窒素含有化合物を有する、分離したポリカーボネート組成物を提供する工程を含む、電子写真感光体コーティングのためのポリカーボネート組成物の多分散度を低減する方法であって、ポリカーボネート組成物から形成されたフィルムは、ＡＳＴＭ  Ｄ３３６３−９２に従って測定して、Ｈ以上の耐擦傷性を有する方法である。
【０１０８】
本発明は、以下の非限定的な実施例によってさらに例示される。
【実施例】
【０１０９】
実施例で使用した物質を表１に記載する。
【０１１０】
【表１】
2015510008.tif 000018
【０１１１】
（実施例１〜１２及び比較例１〜６）
様々なポリカーボネート及びポリカーボネートのブレンドの、揮発性有機溶媒（ＴＨＦ）中の相溶性及び残留を評価するために、試験を行った。処方及び結果を表２にまとめる。
【０１１２】
【表２】
2015510008.tif 000019
【０１１３】
サンプルを室温で保存し、最大５ヶ月毎週視覚的に検査した。濁った溶液は溶液の不安定性、すなわち物質が溶液中で少なくとも部分的に非相溶となったことを示した。このような濁りは、周辺光条件下で、拡大することなく視覚的な検査により観察することができた。結果を、濁った溶液が観察された週の数として報告する。例えば、「＜１１週」の値は、物質が１０週間より長く１１週間未満、溶液中のままである溶液を示す。比較例ＣＥＸ１〜ＣＥＸ５は、ビスフェノールＡ（ＢＰＡ−ＰＣ）のホモポリマー及びそのブレンドが、試験した範囲の濃度（１０〜２０％（ｗ／ｖ））にわたって揮発性有機溶媒（ＴＨＦ）中で相溶でないことを実証する。２５〜１００モル％（ＥＸ１〜ＥＸ１２）の量でポリカーボネート骨格にＤＭＢＰＣを導入することによって、相溶性は改善する。表２で実証されたとおり、物質を溶液中のままにする能力は、所定の分子量における溶媒中の物質の濃度（ｗ／ｖ）が増加するにつれて減少する。
【０１１４】
全体的に、高濃度（すなわち２０％ｗ／ｖ）における溶液安定性（物質が溶液中のままである週の数（最大５ヶ月）によって定義される）は、ポリカーボネートコポリマーの分子量が増加するにつれて改善する（ＥＸ３とＥＸ５〜ＥＸ６との比較）。驚くべきことに、ポリカーボネート中にＤＭＢＰＣモノマーを導入することによって、コポリマーの相溶性及びその溶液安定性（曇り又は沈殿なしに溶液中のままである能力）の両方が改善する。さらに驚くべきことに、経時のポリマーの溶液安定性は、コポリマーの分子量が増加するにつれて改善する（ＥＸ３からＥＸ６及びＥＸ１０からＥＸ１２参照）。
【０１１５】
ＢＰＡ−ＰＣ及び工業標準のＢＰＺ−ＰＣに対するポリカーボネートコポリマーの耐摩耗性及び硬度を調べるため、比較を行った。結果を表３に示す。
【０１１６】
【表３】
2015510008.tif 000020
【０１１７】
これらの結果は、ＢＰＺ−ＰＣに対する鉛筆硬度が、コポリマー中のＤＭＢＰＣ単位のモル％の増加とともに増加し改善することを示す。
【０１１８】
（実施例１３〜２０）
様々なポリカーボネート及びポリカーボネートのブレンドの多分散度（ＰＤＩ）を、室温において貧溶媒とともに塩化メチレンからの再沈殿法を使用して調整した。結果を表４に示す。
【０１１９】
【表４】
2015510008.tif 000021
【０１２０】
表４は、コポリマーのＰＤＩが６．２１（ＣＥＸ１３）から２未満（ＥＸ１６）の値に大きく改善できたことを実証する。ＧＰＣによって測定された低分子量の化学種の割合（保持時間に対する曲線の下の面積）（１０００ｇ／モル未満）は、２．２２％以下、さらにいくつかの場合０％（ＥＸ１６）に大きく低減したことも示される。最も小さいＰＤＩ（２未満のＰＤＩ（１．８７））及び０％の低分子量の化学種を提供したため、アセトンが最も優れた貧溶媒（ＥＸ１６）であることが証明された。２．５未満のＰＤＩにより、優れた耐摩耗性を達成することができる。
【０１２１】
単数形（「ａ」、「ａｎ」及び「ｔｈｅ」）は、他で文脈により明らかに示されない限り、複数の参照も含む。「又は」、「或いは」及び「若しくは」（「ｏｒ」）は、「及び／又は（或いは、若しくは）」（「ａｎｄ／ｏｒ」）を意味する。一般的に、実施形態は、本明細書に開示された任意の適切な成分を含むか、からなるか、又は本質的にからなる。実施形態は、さらに、又は代わりに、先行技術の組成物中に使用された任意の成分、物質、構成成分、賦形剤、若しくは化学種、又は本明細書に記載した機能及び／若しくは目的の達成に必要ない他のものを欠く、或いは実質的に含まないように処方することができる。同じ成分又は特性を示す全ての範囲の端点は包含されており、独立に組み合わせることができる（例えば、「約２５質量％以上、又はより具体的には、約５質量％から約２０質量％」の範囲は、「約５質量％から約２５質量％」などの範囲の端点及び全ての中間値を包含する）。
【０１２２】
他で定義されない限り、本明細書において使用される技術的及び科学的な用語は、本発明の属する分野における当業者によって一般的に理解されるものと同じ意味を有する。化合物は、標準的な命名法を使用して記載される。例えば、任意の示された基で置換されていない任意の位置は、示されたとおりの結合、又は水素原子で原子価が満たされていると理解される。２つの文字又は記号の間には存在しないダッシュ（「−」）は、置換基の結合点を示すために使用される。例えば、−ＣＨＯは、カルボニル基の炭素を通して結合される。
【０１２３】
本明細書において使用される場合、用語「ヒドロカルビル」は、場合によって１から３個のヘテロ原子、例えば酸素、窒素、ハロゲン、ケイ素、又は硫黄を有する、炭素及び水素を含む置換基を広く表し、「アルキル」は、直鎖又は分岐鎖の一価の炭化水素基を意味し、「アルキレン」は、直鎖又は分岐鎖の二価の炭化水素基を意味し、「アルキリデン」は、両方の原子価が１つの共通する炭素原子上に存在する、直鎖又は分岐鎖の二価の炭化水素基を意味し、「アルケニル」は、炭素−炭素二重結合により結合した少なくとも２つの炭素を有する、直鎖又は分岐鎖の一価の炭化水素基を意味し、「シクロアルキル」は、少なくとも３つの炭素原子を有する、非芳香族の一価の単環式又は多環式炭化水素基を意味し、「シクロアルケニル」は、少なくとも１つの不飽和度を有し、少なくとも３つの炭素原子を有する、非芳香族の環状の二価の炭化水素基を意味し、「アリール」は、芳香族環中に炭素のみを含有する芳香族の一価の基を意味し、「アリーレン」は、芳香族環中に炭素のみを含有する芳香族の二価の基を意味し、「アルキルアリール」は、上記で定義されたアルキル基で置換されたアリール基を意味し、４−メチルフェニルは例示的なアルキルアリール基であり、「アリールアルキル」は、上記で定義されたアリール基で置換されたアルキル基を意味し、ベンジルは例示的なアリールアルキル基であり、「アルコキシ」は、酸素の橋かけ（−Ｏ−）を通して結合した、示された炭素原子の数を有する上記で定義されたアルキル基を意味し、「アリールオキシ」は、酸素の橋かけ（−Ｏ−）を通して結合した、示された数の炭素原子を有する上記で定義されたアリール基を意味する。
【０１２４】
他で示されない限り、本明細書において基は、置換又は非置換であり得る。「置換」は、水素の代わりに、ハライド（例えばＦ−、Ｃｌ−、Ｂｒ−、Ｉ−）、Ｃ１〜６アルコキシ、ニトロ、シアノ、カルボニル、Ｃ１〜６アルコキシカルボニル、Ｃ１〜６アルキル、Ｃ２〜６アルキニル、Ｃ６〜１２アリール、Ｃ７〜１３アリールアルキル、Ｃ１〜６ヘテロアルキル、Ｃ３〜６ヘテロアリール（すなわち、少なくとも１つの芳香環及び示された数の炭素原子を含み、少なくとも１つの環原子が、Ｓ、Ｎ、Ｏ、Ｐ、又はこれらの組合せである基）、Ｃ３〜６ヘテロアリール（Ｃ３〜６）アルキル、Ｃ３〜８シクロアルキル、Ｃ５〜８シクロアルケニル、Ｃ５からＣ６ヘテロシクロアルキル（すなわち、少なくとも１つの脂肪族環及び示された数の炭素原子を含み、少なくとも１つの環原子がＳ、Ｎ、Ｏ、Ｐ、又はこれらの組合せである基）、又は前述の少なくとも１つを含む組合せから独立に選択される、少なくとも１つ（例えば１つ、２つ、又は３つ）の置換基で置換された基を意味し、ただし置換された原子の通常の原子価は超えない。
【０１２５】
全ての引用した特許、特許出願、及びその他の参照は、それらの全体が参照により援用される。しかし、本出願の用語が参照で援用される用語と相反する又は矛盾する場合、本出願からの用語は、援用される参照からの矛盾する用語に優先する。
【０１２６】
典型的な実施形態が例示のために記載されたが、前述の記載は本明細書の範囲を限定すると考えるべきではない。したがって、様々な修正、適応、及び代替を、本明細書の精神及び範囲から離れることなく、当業者は行い得る。
【国際調査報告】
2015510008.tif 000027
2015510008.tif 000028